(57)【特許請求の範囲】
【請求項１】
下記のポリエステルエラストマー組成物（Ａ）１００重量部及び平均粒子径が２〜１００μｍのトリアジン基を有する化合物（Ｂ）０．５〜５０重量部からなることを特徴とする難燃性ポリエステルエラストマー組成物。
ここで、ポリエステルエラストマー組成物（Ａ）は、結晶性芳香族ポリエステルセグメントとポリラクトンセグメントとからなるポリエステル型ブロック共重合体（ａ）１００重量部、下記（１）式を満足する２官能以上の化合物で、かつ、その官能基が上記共重合体（ａ）の末端基と反応し得る化合物（ｂ）０．１〜１０重量部及びピペリジン骨格をその構成成分の一部とするジアザスピロデカン誘導体を繰り返し単位とする高分子量安定剤（ｃ）０．１〜５重量部からなる。
（Ｗ１−Ｗ２）／Ｗ１≦０．１        −−−（１）
[式（１）において  Ｗ１は熱処理前のサンプル重量、Ｗ２は２００℃で３０分熱処理した後のサンプル重量を示す。]
【請求項２】
化合物（ｂ）が、ビスフェノールＦ−ジグリシジルエーテル、ビスフェノールＡ−ジグリシジルエーテル又はビスフェノールＳ−ジグリシジルエーテルであることを特徴とする請求項１記載の難燃性ポリエステルエラストマー組成物。
【請求項３】
高分子量安定剤（ｃ）が前記（１）式を満足することを特徴とする請求項１又は２記載の難燃性ポリエステルエラストマー組成物。
【請求項４】
トリアジン基を有する化合物（Ｂ）が、メラミン又はメラミンシアヌレートであることを特徴とする請求項１、２又は３記載の難燃性ポリエステルエラストマー組成物。
【発明の詳細な説明】
【０００１】
【発明の属する技術分野】
本発明は、非ハロゲン系の難燃剤を使用し、加熱時の揮散性が少ない、難燃性ポリエステルエラストマー組成物に関するものである。更に、機械的特性が優れ、耐熱性や耐水性に優れた難燃性ポリエステルエラストマー組成物に関するものである。
【０００２】
【従来の技術】
従来、結晶性芳香族ポリエステルセグメントとポリラクトンセグメントとからなるポリエステル型ブロック共重合体（ａ）は、結晶性芳香族ポリエステルとラクトンを反応させる方法（特公昭４８−４１１６号公報）、結晶性芳香族ポリエステルとラクトンを反応させ、得られるブロック初期共重合体に多官能アシル化剤を反応させて鎖延長させる方法（特公昭４８−４１１５号公報）、結晶性芳香族ポリエステルの存在下にラクトン類を固相状態で重合させる方法（特公昭５２−４９０３７号公報）等により得られることが知られている。
【０００３】
これらの製造方法によって得られる結晶性芳香族ポリエステルセグメントとポリラクトンセグメントとからなるポリエステル型ブロック共重合体（ａ）は、優れたゴム状弾性を有し、かつ耐候性にも優れる。しかし、耐熱性が不十分であり、高温に長時間曝されると、強度および伸度が著しく低下するという難点がある。さらに、このブロック共重合体（ａ）は耐水性が不十分であり、水の存在下で加水分解を起こし易い。そのため、これらのブロック共重合体（ａ）は、そのまま、繊維、フィルム、成形材料などの素材として実用に供することが難しい。
【０００４】
そこで、上記のようなポリエステル型ブロック共重合体の耐熱性および耐水性を改善するため、１官能以上のエポキシ化合物を配合する方法（特開昭５８−１６２６５４号公報）などが提案されている。この方法により、耐熱性および耐水性は改良される。しかし、この方法は、使用するエポキシ化合物の種類により加熱時の揮散性が多いという問題点を有している。
【０００５】
また、一般に、熱可塑性樹脂に難燃性を付与する方法としては、難燃剤としてハロゲン系難燃剤、さらに難燃助剤としてアンチモン化合物を樹脂に配合する方法が一般的であるが、難燃剤としてハロゲン系難燃剤、難燃助剤としてアンチモン化合物を熱可塑性樹脂に配合する方法では、混練時および成型時にハロゲン系難燃剤の一部が分解し、遊離したハロゲンガスやハロゲン化合物か生成し、コンパウンド用混練機や射出成形機等のシリンダー、スクリューおよび金型の表面を腐食させることがある。特に成形品の用途が電器・電子機器部品分野では、使用中に金属部分を腐食し、接点不良や導通不良を引き起こすおそれがある。さらに、難燃性の効果を高めるために、通常、難燃助剤としてアンチモン化合物を併用することが多いが、このアンチモン化合物は樹脂にとって異物であるため、機械特性低下の原因になるという欠点がある。
【０００６】
また、前述のようなエポキシ化合物の配合により樹脂の耐熱性および加水分解性は改善されるが、成形品の用途によっては厳しい使用環境に曝される場合があるので、ヒンダードフェノール系化合物等の安定剤を配合することが一般的である。しかし、安定剤の配合は安定剤の種類と配合量が不適切である場合は、樹脂の特性を改善出来ないばかりか、樹脂との親和性不良から機械特性を低下させる等の悪影響がある。さらに、安定剤の種類によっては加工工程で安定剤が揮散し、衛生上問題となる上、配合した成形品中に残存する安定剤が減少するため、耐熱性や耐加水分解性改善効果が不十分となる。
【０００７】
【発明が解決しようとする課題】
本発明は上記従来の問題点を解決し、優れた難燃性、耐熱性及び耐加水分解性を有し、しかも加熱時の揮散性が少ない難燃性ポリエステルエラストマー組成物を提供することを目的とする。
【０００８】
【課題を解決するための手段】
上記目的を達成するため、本発明の難燃性ポリエステルエラストマー組成物は、下記のポリエステルエラストマー組成物（Ａ）１００重量部及び平均粒子径が２〜１００μｍのトリアジン基を有する化合物（Ｂ）０．５〜５０重量部からなることを特徴とする。
【０００９】
ここで、ポリエステルエラストマー組成物（Ａ）は、結晶性芳香族ポリエステルセグメントとポリラクトンセグメントとからなるポリエステル型ブロック共重合体（ａ）１００重量部、下記（１）式を満足する２官能以上の化合物で、かつ、その官能基が上記共重合体（ａ）の末端基と反応し得る化合物（ｂ）０．１〜１０重量部及びピペリジン骨格をその構成成分の一部とするジアザスピロデカン誘導体を繰り返し単位とする高分子量安定剤（ｃ）０．１〜５重量部からなる。
【００１０】
（Ｗ１−Ｗ２）／Ｗ１≦０．１        −−−（１）
[式（１）において  Ｗ１は熱処理前のサンプル重量、Ｗ２は２００℃で３０分熱処理した後のサンプル重量を示す。]
【００１１】
ここで、トリアジン基を有する化合物（Ｂ）の平均粒子径とは、粒子の表面特性を調整するために有機又は無機系の化合物で表面をコーティングし、次いで走査型電子顕微鏡で撮影した粉体の像を、イメージアナライザーで解析した粉体の平均粒子径を意味する。
【００１２】
なお、本明細書中で、「結晶性芳香族ポリエステルセグメントとポリラクトンセグメントとからなるポリエステル型ブロック共重合体（ａ）」を「ブロック共重合体（ａ）」と、「下記（１）式を満足する２官能以上の化合物で、かつその官能基が上記ブロック共重合体（ａ）の末端基と反応し得る化合物（ｂ）」を「化合物（ｂ）」と、「ピペリジン骨格をその構成成分の一部とするジアザスピロデカン誘導体を主たる繰り返し単位とする高分子量安定剤（ｃ）」を「高分子量安定剤（ｃ）」と、「平均粒子径が２〜１００μｍのトリアジン基を有する化合物（Ｂ）」を「トリアジン基を有する化合物（Ｂ）」と、略して記することがある。
【００１３】
上記の構成からなる本発明の難燃性ポリエステルエラストマー組成物は、本発明で用いるブロック共重合体（ａ）が本来有している特性に加えて、加熱時の揮散性が少なく、優れた難燃性、耐熱性及び耐加水分解性を有している。
【００１４】
また、本発明の難燃性ポリエステルエラストマー組成物は、化合物（ｂ）が、ビスフェノールＦ−ジグリシジルエーテル、ビスフェノールＡ−ジグリシジルエーテル、又はビスフェノールＳ−ジグリシジルエーテルであることができる。
【００１５】
また、本発明の難燃性ポリエステルエラストマー組成物は、高分子量安定剤（ｃ）が前記（１）式を満足することができる。
【００１６】
さらにまた、本発明の難燃性ポリエステルエラストマー組成物は、トリアジン基を有する化合物（Ｂ）が、メラミン又はメラミンシアヌレートであることができる。
【００１７】
【発明の実施の形態】
以下、本発明の実施の形態を詳細に説明する。
【００１８】
本発明の難燃性ポリエステル組成物の製造に用いる結晶性芳香族ポリエステルセグメントとポリラクトンセグメントとからなるポリエステル型ブロック共重合体自体は公知のものであり、典型的には結晶性芳香族ポリエステルとラクトン類とを反応させることによって得ることが出来る。
【００１９】
ここで用いることができる結晶性芳香族ポリエステルとしては、主としてエステル結合またはエステル結合とエーテル結合とからなるポリエステルが好ましいものとして挙げられ、少なくとも１種の芳香族核を有する基を主たる繰り返し単位とし、かつ、分子末端に主として水酸基を有するものが用いられる。この結晶性芳香族ポリエステルは、融点が１５０℃以上のものが、また、分子量は用途によって異なるが、成形材料として使用する場合は５０００以上、さらに８０００以上のものが好ましい。接着剤やコーティング剤などとして使用される場合の分子量は５０００以下である。
【００２０】
上記結晶性芳香族ポリエステルの好ましい具体例としては、ポリエチレンテレフタレート、ポリテトラメチレンテレフタレート、ポリ−１，４−シクロヘキシレンジメチレンテレフタレート、ポリエチレン−２，６−ナフタレートなどのホモポリエステル；ポリエチレンオキシベンゾエート、ポリ−ｐ−フェニレンビスオキシエトキシテレフタレートなどのポリエステルエーテル；主としてテトラメチレンテレフタレート単位又はエチレンテレフタレート単位からなり、他にテトラメチレンイソフタレート単位又はエチレンイソフタレート単位、テトラメチレンアジペート単位又はエチレンアジペート単位、テトラメチレンセバケート単位又はエチレンセバケート単位、１，４一シクロヘキシレンジメチレンテレフタレート単位、テトラメチレン−ｐ−オキシベンゾエート単位又はエチレン−ｐ−オキシベンゾエート単位などの共重合成分を有する共重合ポリエステル又は共重合ポリエステルエーテルなどである。なお、共重合体の場合にはテトラメチレンテレフタレートまたはエチレンテレフタレート単位が６０モル％以上含まれることが好ましい。
【００２１】
またラクトン類としては、カプロラクトンが最も好ましいが、その他、エナントラクトン、カプリロラクトン等も使用することができ、これらのラクトン類も２種以上を併用することができる。
【００２２】
上記結晶性芳香族ポリエステルとラクトン類との共重合割合は、その用途によって適宜変えることができる。一般に、結晶性芳香族ポリエステルの割合が増大すると、得られるブロック共重合体（ａ）は硬くなり、強度、伸度などの機械的特性が向上する。ラクトン類の割合が増大すると、得られるブロック共重合体（ａ）は軟質化し、低温特性が向上する。従って、機械的強度、低温特性などのバランスを考慮しながら、用途に応じて両者の共重合割合が選定され得る。標準的な配合比率としては、重量比で芳香族ポリエステル／ラクトン類が９７／３〜５／９５、より一般的には９５／５〜３０／７０の範囲である。硬質の成形体を得たい場合には上記割合を９５／５〜７０／３０の範囲から選択するのがよい。
【００２３】
次に、本発明で使用される下記（１）式を満足する２官能以上の化合物で、かつその官能基が上記ブロック共重合体（ａ）の末端基と反応し得る化合物（ｂ）としては下記（１）式を満足し、同一分子内に２個以上有する化合物であれば、その構造に一切制限はない。
【００２４】
（Ｗ１−Ｗ２）／Ｗ１≦０．１      （１）
[式（１）において  Ｗ１は熱処理前のサンプル重量、Ｗ２は２００℃で３０分熱処理した後のサンプル重量を示す。]
【００２５】
具体例としては、ビスフェノールＡ−ジグリシジルエーテル、ビスフェノールＦ−ジグリシジルエーテル、ビスフェノールＳ−ジグリシジルエーテル、クレゾールノボラック型グリシジルエーテル、フェノールノボラック型グリシジルエーテル、ポリカルボジイミド、ビスオキサゾリン化合物等が挙げられる。特に好ましい例としてはビスフェノールＦ−ジグリシジルエーテル、ポリカルボジイミド、ビスオキサゾリン化合物等が挙げられる。
【００２６】
これら化合物（ｂ）の配合量は、用いられるブロック共重合体（ａ）の末端に存在する官能基の量、あるいは最終的に得られる組成物の要求特性によって変わり得る。好ましくは上記ポリエステル型ブロック共重合体１００重量部に対して、０．１重量部〜１０重量部、より好ましくは０．３重量部〜８重量部である。０．１重量部未満では、このような化合物を反応させることによって得られる作用効果、例えば、増粘による成形性の向上効果、耐熱性および耐水性の向上効果が有意に発揮されない。また１０重量部を超えると、未反応化合物が残存することによって、成形体の表面性状が粗雑になる等、成形品の品質に悪影響が現れてくる。
【００２７】
本発明において用いるポリエステルエラストマー組成物（Ａ）において、前記ブロック共重合体（ａ）と化合物（ｂ）との反応は触媒を用いなくとも起こり得るが、反応の促進または親和性の向上の点から、触媒を用いることが望ましい。触媒としては、一般にアミン類、リン化合物、炭素原子数が１０以上であるモノカルボン酸および／またばジカルボン酸類の、元素周期律表Ｉａ族またはIIａ族の金属塩類などが挙げられる。なかでもトリブチルフォスフィン、トリフェニルフォスフィンなどの３価のリン化合物；およびステアリン酸カルシウム、ステアリン酸ナトリウムなどのステアリン酸の金属塩類が好ましい。これらの触媒は、単独でまたは２種以上混合して用いられ得る。また、上記触媒は一括して添加しても分割して添加しても、同様の効果が得られ、触媒の添加量は、通常、上記ブロック共重合体（ａ）１００重量部に対して３重量以下、好ましくは０．０３〜２重量部である。
【００２８】
本発明で用いられる、ピペリジン骨格をその構成成分の一部とするジアザスピロデカン誘導体を主たる繰り返し単位とする高分子量安定剤（ｃ）は、安定化作用を有するピペリジン基あるいは置換ピペリジン基が、直接もしくはアルキル基、シクロアルキル基、アルキレン基、シクロアルキレン基、アリール基又はそれらの基を組み合わせて形成される基、さらにはそれらの基が窒素、酸素等のいわゆるヘテロ原子を含有するもの等により高分子鎖に結合したものであり、ここでいう高分子鎖とは飽和炭化水素、不飽和炭化水素から構成されるものであっても、それら炭化水素基が酸素、窒素等のいわゆるヘテロ原子もしくはヘテロ原子含有結合基を介して結合したものであってもよい。
【００２９】
上記高分子量安定剤（ｃ）の分子量は特に限定されるものではないが、ピペリジン骨格を少なくとも１単位含有する成分を繰り返し単位とし、該繰り返し単位が２単位以上結合したものである。繰り返し単位の数は２個から１００個の範囲であり、より一般的には３個から５０個である。繰り返し単位が少ないと安定剤の分子量が低く、揮発性が高くなるため、成形時に揮散して所定の添加量が得られない等の問題が生じ、繰り返し単位数が大きすぎると安定剤自体の粘度か高くなり、本発明ではエラストマーへの分散が困難になる等の不都合が生じる可能性がある。
【００３０】
上記高分子量安定剤（ｃ）の添加量は、該エラストマーの用途によって適宜変えられ得る。一般にはより高度な熱安定性を要求される用途では添加量を高める必要があるが、添加量を高めすぎると安定剤が成形時に析出し、成形金型を汚染したり、ポリマー流路に堆積して成形に不都合を生じる原因となる。また、成形品として加工した後でも成形品を使用中にその表面に析出して、見栄えが悪くなったり、衛生上問題を生じる可能性がある。従って、添加量は０．１〜５重量部の範囲が適切であり、より好ましくは０．３〜３重量部である。
【００３１】
上記高分子量安定剤（ｃ）は単独でまたは他の一般的な安定剤と混合して用いることができるが、共に用いるのに適した安定剤としてはヒンダードフェノール系、アミン系、リン系、チオエーテル系、金属塩系、などが挙げられる。本発明においては揮散性と機械的特性、耐熱性、耐加水分解性のバランスを取る観点より、安定剤としても揮発性の低い化合物を選定することが望ましい。
【００３２】
また、本発明で使用されるトリアジン基を有する化合物（Ｂ）としては、メラミン、メラミンシアヌレートが好ましく、メラミンシアヌレートが特に好ましい。このメラミンシアヌレートは、シアヌール酸とメラミンの混合物を水スラリーとし、充分混合して両者の塩を微粒子状に形成させた後、このスラリーを濾過、乾燥して得られる粉末であり、単なる混合物とは異なる。メラミンシアヌレートの形態としては特に制限はないが、本発明の難燃性ポリエステルエラストマー組成物から得られる成型品の機械的強度や表面性の点からできる限り微細な粉末として得られたものを用いる。具体的には、走査型電子顕微鏡（ＳＥＭ）で撮影した粉末の像を、イメージアナライザーで分析した粉末の平均粒子径が２〜１００μｍであるものであり、２〜７０μｍであるものが特に好ましい。さらに粒子の表面特性を調整し、マトリックスとの親和性を変化させて粒子の凝集を押さえる、あるいはマトリックス中への分散性を高める目的で有機あるいは無機系の化合物で表面をコーティングすることが好ましく、該化合物としてはポリビニールアルコール系化合物やシリカ系化合物が好ましい。
【００３３】
上記トリアジン基を有する化合物（Ｂ）の使用量は、前記ポリエステル型ブロック共重合体（ａ）１００重量部に対して０．５〜５０重量部、好ましくは２〜３５重量部である。０．５重量部より少ないと難燃性の向上効果が認められず、また５０重量部を越えると成型品の機械的物性や表面外観が損なわれるため好ましくない。
【００３４】
本発明の難燃性ポリエステルエラストマー組成物は、必要に応じてさらに、繊維状強化材又は無機フィラーを含有することができる。前記ポリエステル型ブロック共重合体（ａ）１００重量部に対して、繊維状強化材又は無機フィラーを合計量が１００重量部を超えない範囲で配合することにより、強度・剛性・耐熱性・寸法安定性等の向上を図ることが可能である。繊維状強化材としては、ガラス繊維、シリカガラス繊維、アルミナ繊維、石膏繊維、セラミック繊維、アスベスト繊維などの無機繊維、チタン酸カルウムウィスカー、酸化亜鉛ウィスカーなどのウィスカーおよび炭素繊維等が挙げられる。無機フィラーとしてはタルク、ワラストナイト、カオリン、マイカ、セリサイト、クレー、アルミナシリケート、ガラスビーズ、ミルドガラスファイバー、炭酸カルシウム、シリカなどか挙げられる。
【００３５】
本発明の難燃性ポリエステルエラストマー組成物には、用途、目的などに応じて、従来公知の結晶化促進剤、結晶核材、酸化防止剤、紫外線吸収剤、可塑剤、滑剤、難燃剤、難燃助剤、帯電防止剤、導電性改良剤、耐加水分解改良剤、多官能架橋剤、耐衝撃改良剤、着色剤などを配合することができる。また、本発明の目的を損なわない限り、ポリエステル、ポリアミド、ポリオレフィン、ポリウレタンのような他の種類の樹脂もブレンドすることができる。
【００３６】
本発明の難燃性ポリエステルエラストマー組成物の製造方法としては、特に限定されるものではなく、任意の方法で行うことができる。たとえば押出機、ロールミル、バンバリーミキサーなどで加熱・混練することにより、目的の組成物を得ることができる。
【００３７】
【実施例】
以下、実施例を挙げて本発明の構成及び作用効果をより詳細に説明するが、本発明はもとより下記実施例によって制限を受けるものではなく、本発明の趣旨に適合しうる範囲で変更して実施することも可能であり、それらはいずれも本発明の技術的範囲に含まれる。
【００３８】
本明細書で採用した各種物性値の測定方法は下記の通りである。
【００３９】
［引張破断強伸度］
射出成形機（山城精機社ｍｏｄｅ１‐ＳＡＶ）を用いて、チップを１００ｍｍ×１００ｍｍ×２ｍｍの平板に成形した後、ダンベル状３号形の試験片を平板から打ち抜いた。東洋精機社製テンシロンＵＴＭ−IIIを用いて、得られた試験片を毎分５００ｍｍの速さで伸長し、試験片が破断したときの荷重（ｋｇ）を初期断面積（ｃｍ2）を除した値を引張破断強度（ｋｇ／ｃｍ2）とし、試験片が破断するまでの試料の伸びの原試料長に対する割合を引張破断伸度（％）とした。
【００４０】
［粉体粒子径の測定］
粉体粒子を走査型電子顕微鏡（株式会社日立製作所製Ｓ−５１０型）で観察し、写真撮影したものを拡大して複写し、粉体の外形をトレースし任意に１０００個の粒子を選んで黒く塗りつぶした。この像を画像解析装置（ニレコ株式会社製ルーゼックス２−Ｄ型）を用いてそれぞれの粒子の円相当径を測定した。
【００４１】
［揮散性］
乾燥により水分率を０．０３％以下にしたペレットを、直径６ｃｍ×高さ３ｃｍのガラス製秤量瓶に約２０ｇ採取し、精秤（ＳＯ）した後１５０℃で２時間、熱風乾燥機にて処理した。冷却後の試料重量を精秤（Ｓ１）し、下式により加熱減量率を算出した。加熱減量率が低いものほど揮散性良好な試料である。
【００４２】
加熱減量率（％）＝（ＳＯ−Ｓ１）×１００／Ｓ０
【００４３】
［難燃性］
ＵＬ−９４に定められている評価基準に従い、１／１６インチ（０．７９４ｍｍ）の厚みで試験を実施した。難燃性レベルはＶ−０＞Ｖ−１＞Ｖ−２＞ＨＢの順に低下する。
【００４４】
［耐熱性］
ダンベル試験片を、１８０℃の熱風乾燥機にて処理し、引張伸度保持率が初期引張伸度の５０％になる時間を測定し、耐熱性の指標とした。
【００４５】
［耐加水分解性］
ダンベル試験片を、沸騰水中に浸漬し、引張伸度保持率が初期引張伸度の５０％になる時間を測定し、耐加水分解性の指標とした。
【００４６】
（製造例１）
ポリテトラメチレンテレフタレート７０ｋｇ、ε−カプロラクトン３０ｋｇを反応容器にとり、窒素ガスでパージした後、２３０℃で攪拌しながら２時間溶融反応させることで、ポリエステル型ブロック共重合体のチップを得た。得られたポリエステル型ブロック共重合体は、還元比粘度が１．１６３であり、酸価が６５当量／１０6ｇであり、引っ張り破断強度が３７０ｋｇ／ｃｍ2であり、引っ張り破断伸度が７１０％であった。
【００４７】
（製造例２）
ポリテトラメチレンテレフタレートの代わりにポリテトラメチレン−２，６−ナフタレートを用い、溶融反応温度を２４５℃とする以外は製造例１と同様の方法で、ナフタレン基含有ポリエステル型ブロック共重合体を得た。得られたナフタレン基含有ブロック共重合体は、還元比粘度が、１．０５２であり、酸価が４８当量／１０6ｇであり、引っ張り破断強度が４００ｋｇ／ｃｍ2であり、引っ張り破断伸度が６５０％であった。
【００４８】
製造例１あるいは製造例２で得られたポリエステル型ブロック共重合体チップ、表２に示した変成剤の所定量、表２に示したメラミンシアヌレートの所定量及び表２に示したピペリジン骨格を有する高分子量安定剤をドラムタンブラーに入れ、室温にて３０分間攪拌した。混合物を４０ｍｍφ同方向２軸押出機を用いて２３０℃にて押出し、水冷後切断チップ化した。得られたチップを１００℃にて減圧乾燥してから各種試験に供した。その結果を表２に示した。
【００４９】
なお、表１及び表２中の変成剤−ＡはビスフェノールＦ−ジグリシジルエーテル、変成剤−Ｂはポリカルボジイミド、変成剤−Ｃはポリエチレングリコールジグリシジルエーテルを夫々意味する。また、安定剤−Ａはヘキスト社製のピペリジン骨格を有する高分子量安定剤ホスタビンＮ−３０、安定剤−Ｂは安定剤−Ａと同様の構造を有し、低分子量の安定剤ホスタビンＮ−２０を夫々意味する。２００℃×３０分熱処理時の加熱減量率を表１に示した。変成剤−Ａ、変成剤−Ｂ及び安定剤−Ａが前記（１）式を満足する。
【００５０】
更に、表２中のＭＣ−１はシリカ系化合物で表面コーティングした平均粒子径２０μｍのメラミンシアヌレート、ＭＣ−２はシリカ系化合物で表面コーティングした平均粒子径７０μｍのメラミンシアヌレートを夫々意味する。
【００５１】
【表１】
0003777728.tif 000002
【００５２】
【表２】
0003777728.tif 000003
【００５３】
【発明の効果】
本発明の難燃性ポリエステルエラストマー組成物によれば、結晶性芳香族ポリエステルセグメントとポリラクトンセグメントとからなるポリエステル型ブロック共重合体（ａ）が本来有している特性を保持しながら、さらに、加熱時に揮散性が少なく、有害ガスの発生及び腐食性が無く、難燃性、耐熱性及び耐加水分解性に優れている。